СПОСОБ ПОЛУЧЕНИЯ ТОНКОДИСПЕРСНОГО ПОРОШКА ПОЛИТЕТРАФТОРЭТИЛЕНА

1. Способ получения тонкодисперсного порошка политетрафторэтилена, который включает эмульсионную полимеризацию тетрафторэтилена в присутствии водной среды, фторированного поверхностно-активного вещества и инициатора радикальной полимеризации с получением водной эмульсии политетрафторэтилена и ее коагуляцию в присутствии по меньшей мере одного уменьшающего объемную плотность соединения, выбранного из группы, состоящей из аммиака, соли аммония и мочевины, в количестве от 0,4 до 10 частей по массе на 100 частей по массе политетрафторэтилена.
2. Способ получения тонкодисперсного порошка политетрафторэтилена по п.1, в котором водная среда представляет собой воду.
3. Способ получения тонкодисперсного порошка политетрафторэтилена по п.1, в котором инициатор радикальной полимеризации представляет собой по меньшей мере один член, выбранный из группы, состоящей из водорастворимого радикального инициатора, водорастворимого окислительно-восстановительного катализатора или маслорастворимого инициатора радикальной полимеризации.
4. Способ получения тонкодисперсного порошка политетрафторэтилена по п.1, в котором уменьшающее объемную плотность соединение представляет собой карбонат аммония.
5. Способ получения тонкодисперсного порошка политетрафторэтилена по п.1, в котором фторированное поверхностно-активное вещество представляет собой по меньшей мере один член, выбранный из группы, состоящей из фторированной карбоновой кислоты, имеющей от 1 до 4 простых эфирных атомов кислорода в молекуле, и ее солей, перфторалкилкарбоновой кислоты и ее солей, ω-гидроксиперфторалкилкарбоновой кислоты и ее солей и фторированной сульфоновой кислоты и ее солей.
6. Способ получения тонкодисперсного порошка политетрафторэтилена по п.5, в котором число атомов углерода, составляющих фторированное поверхностно-активное вещество, равно от 4 до 10.
7. Способ получения тонкодисперсного порошка политетрафторэтилена по п.1, в котором количества водной среды, фторированного поверхностно-активного вещества и инициатора радикальной полимеризации, подлежащих использованию в эмульсионной полимеризации, составляют от 120 до 900 частей по массе, от 0,15 до 2,0 частей по массе и от 0,01 до 0,20 частей по массе, соответственно, на 100 частей по массе политетрафторэтилена.
8. Способ получения тонкодисперсного порошка политетрафторэтилена по п.1, в котором количество уменьшающего объемную плотность соединения составляет от 0,5 до 9 частей по массе на 100 частей по массе политетрафторэтилена.
9. Способ получения тонкодисперсного порошка политетрафторэтилена по п.1, в котором условия эмульсионной полимеризации являются такими, что температура полимеризации составляет от 10 до 95°С, давление полимеризации (манометрическое давление) составляет от 0,5 до 4,0 МПа и время полимеризации составляет от 90 до 520 мин.
10. Тонкодисперсный порошок политетрафторэтилена, полученный способом по любому из пп.1-9, который имеет стандартную удельную массу от 2,140 до 2,180 и давление экструзии пасты от 10 до 25 МПа.